(57)【特許請求の範囲】
【請求項１】
白金族からの少なくとも１種の金属Ｍと、スズと、リンプロモータと、ハロゲン化化合物と、多孔質担体と、ガリウム、インジウム、タリウム、ヒ素、アンチモン、およびビスマスによって構成される群より選択される少なくとも１種のプロモータＸ１とを含む触媒の調製方法であって、以下の工程を含む方法：
ａ）  サブ工程ａ１）またはａ２）の一方の間に、単数または複数のプロモータＸ１およびリンを導入する工程、ここで、前記サブ工程ａ１）は、主要酸化物の前駆体の合成に相当し、前記サブ工程ａ２）は担体の成形に相当する；
ｂ）  サブ工程ａ１）およびａ２）のうち少なくとも一方の間にスズを導入する工程、ここで、工程ａ）およびｂ）は場合により連続的にあるいは同時に行われる；
ｃ）  工程ｂ）の終わりに得られた生成物を乾燥させる工程；
ｄ）  工程ｃ）で得られた生成物を、３５０〜６５０℃の範囲の温度で焼成する工程；
ｅ）  白金族からの少なくとも１種の金属Ｍを沈着させる工程；
ｆ）  中性ガスの流れまたは酸素を含有するガスの流れ中、１５０℃を越えない中程度の温度で乾燥させる工程；
ｇ）  工程ｆ）で得られた生成物を、３５０〜６５０℃の範囲の温度で焼成する工程。
【請求項２】
原子比Ｓｎ／Ｍは０．５〜４．０の範囲である、請求項１に記載の触媒の調製方法。
【請求項３】
比Ｘ１／Ｍは０．１〜５．０の範囲である、請求項１または２に記載の触媒の調製方法。
【請求項４】
比Ｐ／Ｍは０．２〜３０．０の範囲である、請求項１〜３のいずれか１つに記載の触媒の調製方法。
【請求項５】
金属Ｍの量は０．０１〜５重量％の範囲である、請求項１〜４のいずれか１つに記載の触媒の調製方法。
【請求項６】
金属Ｍは白金またはパラジウムである、請求項１〜５のいずれか１つに記載の触媒の調製方法。
【請求項７】
ハロゲン化化合物はフッ素、塩素、臭素、およびヨウ素によって構成される群より選択される、請求項１〜６のいずれか１つに記載の触媒の調製方法。
【請求項８】
ハロゲン化化合物の量は０．１〜１５．０重量％の範囲である、請求項１〜７のいずれか１つに記載の触媒の調製方法。
【請求項９】
ハロゲン化化合物は塩素であり、塩素含有量は０．１〜５．０重量％の範囲である、請求項１〜８のいずれか１つに記載の触媒の調製方法。
【請求項１０】
担体は、マグネシウム、チタン、ジルコニウム、アルミニウム、およびケイ素の酸化物によって構成される群より選択される少なくとも１種の酸化物を含む、請求項１〜９のいずれか１つに記載の触媒の調製方法。
【請求項１１】
請求項１〜１０のいずれか１つに記載の触媒の調製方法であって、スズは、担体の合成又は成形の間に一部のみ導入され、該方法は、スズの補完部分を担体上に沈着させる補足工程を、工程ｄ）と工程ｅ）の間か、工程ｅ）と工程ｆ）の間か、または、工程ｇ）の後のいずれかに含み、該補足工程を工程ｄ）と工程ｅ）の間に含む場合、該補足工程の後に乾燥および焼成を行う場合と行わない場合があり、該補足工程を工程ｅ）と工程ｆ）の間または工程ｇ）の後に含む場合、該補足工程の後に乾燥および焼成を行う、方法。
【請求項１２】
前記触媒を炭化水素供給原料と接触させることによる接触改質または芳香族生成のための反応において、請求項１〜１１のいずれか１つに従って調製された触媒を用いる方法。
【発明の詳細な説明】
【技術分野】
【０００１】
本発明は、炭化水素の転化の分野に関し、より具体的には、ガソリン留分の製造のための、触媒の存在下での炭化水素供給原料の改質に関する。本発明はまた、前記転化に使用される白金族からの少なくとも１種の金属をベースとする、向上した触媒配合、並びに、それらの調製様式に関する。
【背景技術】
【０００２】
プロモータを、白金ベース触媒に添加して、炭化水素供給原料の改質に関し触媒性能を向上させることが数多くの特許に記載されている。それ故に、特許文献１には、プロモータ、例えば、ガリウム、インジウム、スカンジウム、イットリウム、ランタン、タリウム、またはアクチニウムを、白金またはパラジウムをベースとする触媒に添加することが記載されている。
【０００３】
特許文献２には、白金と、スズと、インジウムと、ハロゲン化化合物とを担体上に担持して含み、インジウム／白金の原子比は、１．１４超である、改質触媒が記載されている。
【０００４】
特許文献３には、粒子の均質な床の形態の触媒であって、無定形マトリクスと、少なくとも１種の貴金属と、少なくとも１種のハロゲンと、少なくとも１種の追加金属とを含む触媒が記載されている。前記追加金属は、好ましくは、スズ、ゲルマニウム、鉛、ガリウム、インジウム、タリウム、レニウム、マンガン、クロム、モリブデン、およびタングステンによって構成される群より選択される。
【０００５】
リンも、厳密に４個超の炭素原子を含有する炭化水素化合物（Ｃ５＋）、特に芳香族生成物の収率を向上させることが知られている。この特性は、特許文献４〜９において特許請求されている。近年、特許文献１０には、希釈された量（１重量％未満）のリンを添加することで、触媒改質方法において触媒を使用する間、比表面積および塩素がより良好に保持されることにより、担体が安定化することが記載されている。
【０００６】
特許文献１１〜１２には、均質に分布したビスマスおよびリンを含有し、水素化処理されたナフサの接触改質用の触媒の調製のために用いられる担体が記載されている。これらの特許によると、ビスマスのみを担体に添加することにより、コークスの形成および活性の低下を減速させることが可能であるが、同時にＣ５＋収率が低減してしまう一方で、リンのみを添加することにより、触媒の安定性を向上させることなしに、この収率が増加する。これら２つの元素を組み合わせることにより、コークスの形成をさらに減速させることが可能であると同時に、０．１０〜０．０６重量％の範囲のＢｉ含有量および０．３重量％のＰ含有量であれば、より良好な選択性を有する。これら２つの特許は、他の元素について特許請求していない。
【０００７】
固体状態のＮＭＲ分光法、特にマジック角スピニング（magic angle spinning：ＭＡＳ）３１Ｐ  ＮＭＲが、アルミノホスファートタイプの材料中のリン原子の環境の特徴付けのために集中的に用いられてきた。このタイプの材料は、０〜−３０ｐｐｍの範囲のケミカルシフトを有しており、このことは、Sayariらの非特許文献１またはBlackwellらの非特許文献２〜３による論文に記載されている。シフトの上記範囲において、アルミナ中のリンについて完全に凝縮されたサイトは、不完全な凝縮を有するサイトから区別され得、このことは、Huangらの非特許文献４によって示されている。しかし、より正確にリンの環境の性質を決定するためには、このような単一の一連の実験だけでは不十分である。１Ｈｃ３１Ｐ交差分極マジック角スピニング（cross polarization magic angle spinning：ＣＰ  ＭＡＳ）ＮＭＲのように、この一連を結び付けることにより、例えば、リンのプロトン化された環境を区別することが可能となり、したがってマトリクス中の原子から表面の原子を差別化することが可能となる。
【０００８】
さらに、赤外線分光法を用いる、担持金属触媒上への一酸化炭素の吸着のモニタリングは、吸着が周囲温度で起こるかあるいは液体窒素の温度で起こるかに依存して、金属粒子の電子密度または担体の酸度に関する情報を取得する手段である。例えば、アルミナ上に担持された白金をベースとする触媒の場合、周囲温度で、一酸化炭素は優先的に白金上に吸着する。この吸着は、２種の結合を介して起こる：
・ＣＯのｐ軌道と金属の空ｄ軌道との間のσ結合；
・充填ｄ軌道とＣＯの空（empty）反結合性軌道との間のπバックボンディング。
【０００９】
後者の結合の強度は、電子を供与する金属の容量に依存する。したがって、電子を豊富に含む金属粒子の場合、バックボンディングがより強くＣ−Ｏ結合が弱められる：Ｃ−Ｏ結合の波数は減少する。
【００１０】
金属粒子の場合、Ｃ−Ｏ結合の波数（νＣＯ）が、オーバーラップの程度に伴って変動することが観察される。この現象は、吸着分子間の双極子結合によって引き起こされるパータベーションによって説明される。このパータベーションを補うために、Ｃ−Ｏ結合についての波数は、ゼロ度のオーバーラップであると推定される。この値は、粒子の電子密度に関する情報を提供する。
【００１１】
実際、Primetらの非特許文献５に記載された方法を用いる、金属粒子上への一酸化炭素の吸着に相当する帯域中のＣ−Ｏ結合の振動バンドの変位の分析が、ゼロ度のオーバーラップでのＣ−Ｏ結合の波数を得るために用いられ得る。
【先行技術文献】
【特許文献】
【００１２】
【特許文献１】米国特許第２８１４５９９号明細書
【特許文献２】米国特許第４５２２９３５号明細書
【特許文献３】仏国特許発明第２８４０５４８号明細書
【特許文献４】米国特許第２８９０１６７号明細書
【特許文献５】米国特許第３７０６８１５号明細書
【特許文献６】米国特許第４３６７１３７号明細書
【特許文献７】米国特許第４４１６８０４号明細書
【特許文献８】米国特許第４４２６２７９号明細書
【特許文献９】米国特許第４４６３１０４号明細書
【特許文献１０】米国特許出願公開第２００７／０２１５５２３号明細書
【特許文献１１】米国特許第６８６４２１２号明細書
【特許文献１２】米国特許第６６６７２７０号明細書
【非特許文献】
【００１３】
【非特許文献１】サヤリ（Sayari）ら著、「Chem. Mater.」、１９９６年、第８巻、ｐ．２０８０−２０８８
【非特許文献２】ブラックウェル（Blackwell）ら著、「J. Phys. Chem.」、１９８８年、第９２巻、ｐ．３９６５−３９７０
【非特許文献３】ブラックウェル（Blackwell）ら著、「J. Phys. Chem.」、１９８４年、第８８巻、ｐ．６１３５−６１３９
【非特許文献４】ハング（Huang）ら著、「J. Am. Chem. Soc.」，２００５年、第１２７巻、第８号、ｐ．２７３１−２７４０
【非特許文献５】プリメット（Primet）ら著、「ジャーナル・オフ・キャタリシス（Journal of Catalysis）、１９８４年、第８８巻、ｐ．２７３−２８２
【発明の概要】
【課題を解決するための手段】
【００１４】
（発明の要約）
本発明は、白金族からの少なくとも１種の金属Ｍと、スズと、リンプロモータと、ハロゲン化化合物と、多孔質担体と、ガリウム、インジウム、タリウム、ヒ素、アンチモン、およびビスマスによって構成される群より選択される少なくとも１種のプロモータＸ１とを含む触媒に関する。触媒は、Ｈ３ＰＯ４のシグナルに対して−３０〜−５０ｐｐｍの範囲に、３１Ｐマジック角スピニングＮＭＲシグナルを有する。それはまた、オーバーラップのゼロ度における一酸化炭素結合についての波数：２０７７ｃｍ−１超を有する。本発明は、また、前記触媒の調製、および接触改質または芳香族生成反応におけるその使用に関する。
【発明を実施するための形態】
【００１５】
（発明の詳細な説明）
本発明は、白金族からの少なくとも１種の金属Ｍと、スズと、リンプロモータと、ハロゲン化化合物と、多孔質担体と、少なくとも１種のプロモータＸ１とを含む触媒であって、該プロモータＸ１は、ガリウム、インジウム、タリウム、ヒ素、およびアンチモンによって構成される群より選択され、好ましくはガリウム、タリウム、およびインジウムによって構成される群より選択され、一層好ましくはガリウムおよびインジウムによって構成される群より選択され、かつ、前記触媒は、３１Ｐマジック角スピニングＮＭＲシグナルをＨ３ＰＯ４のシグナルに対して−３０〜−５０ｐｐｍの範囲に有する、触媒に関する。
【００１６】
本発明の触媒により、向上した触媒性能が得られる。特に、前記触媒の選択性がＣ５＋化合物（すなわち、少なくとも５個の炭素原子を含む化合物）の形成に向けて増加し、同時にコークスの形成が相当低減する。
【００１７】
触媒調製方法は、担体調製工程の間に、リンおよび単数または複数のプロモータＸ１を導入する工程を含む。本発明の触媒の特徴である３１Ｐ  ＭＡＳ  ＮＭＲにおいて観察されるシグナルは、リンおよび単数または複数の元素Ｘ１が、合成の間または担体の成形の間に一緒に導入される場合に得られる。
【００１８】
原子比Ｓｎ／Ｍは、一般的に０．５〜４．０の範囲、より好ましくは１．０〜３．５の範囲、一層好ましくは１．３〜３．２の範囲である。比Ｘ１／Ｍは、一般的に０．１〜５．０の範囲、より好ましくは０．２〜３．０の範囲、一層好ましくは０．４〜２．２の範囲である。比Ｐ／Ｍは、一般的に０．２〜３０．０の範囲、より好ましくは０．５〜２０．０の範囲、一層好ましくは１．０〜１５．０の範囲である。金属Ｍの量は、一般的に０．０１〜５重量％の範囲、より好ましくは０．０１〜２重量％の範囲、より一層好ましくは０．１〜１重量％の範囲である。
【００１９】
金属Ｍは、一般的に白金またはパラジウム、一層好ましくは白金である。ハロゲン化化合物は、一般的にフッ素、塩素、臭素、およびヨウ素によって構成される群より選択される。ハロゲン化化合物の量は、一般的に０．１〜１５．０重量％の範囲、より好ましくは０．１〜８．０重量％の範囲、より一層好ましくは０．２〜５重量％の範囲である。ハロゲン化化合物が塩素である場合、塩素の量は、一般的に０．０〜５．０重量％の範囲、好ましくは０．５〜２．０重量％の範囲である。
【００２０】
３１Ｐ  ＭＡＳ  ＮＭＲおよび１Ｈ→３１Ｐ  ＣＰ  ＭＡＳ技術が、本発明者らの種々のサンプルに適用された。それらは、第一に、最適化された触媒性能を有する触媒について、ケミカルシフトを、基準としてのＨ３ＰＯ４に対して、３１Ｐ  ＭＡＳ  ＮＭＲスペクトルにおいて−３０〜−５０ｐｐｍの範囲に有するシグナルの存在を明らかにするために用いられた。第二に、ＭＡＳとＣＰ  ＭＡＳを組み合わせた分析もまた、これらの触媒について、ケミカルシフトを０〜−７ｐｐｍの範囲に有する３１Ｐ  ＮＭＲシグナルにおける大幅な増加（gain）を示すために用いられた。このシグナルは、プロトン化され、かつ、担体が調製される方法の特徴である、表面のリンの部分に相当する。
【００２１】
４ｍｍのＭＡＳプローブを用いるBruker DSX400MHz分光計を用いて、スペクトルが得られた。サンプルは、酸化された形態で分析された。スピニング周波数は、２つのタイプの実験（３１Ｐ  ＭＡＳおよび１Ｈ→３１Ｐ  ＣＰ  ＭＡＳ）で、１０〜１２ｋＨｚに固定された。１Ｈ→３１Ｐ  ＣＰ  ＭＡＳスペクトルは、２〜５μ秒の範囲の時間にわたりプロトン上の磁化をπ／２だけスウィングさせることにより得られた。用いられたＣＰ接触時間は、ハルトマン−ハーン（Hartmann Hahn）条件を満たすように最適化された。ケミカルシフトは、基準として用いられたＨ３ＰＯ４のケミカルシフトに対して表された。
【００２２】
赤外線分光法分析が、Nexus 1分光計上で行われた。ＣＯの吸着の前に、サンプルは、１時間の１５０℃での一定温度段階を伴う４時間にわたる２５℃から４５０℃への昇温によって予備処理され、次いで、１０時間にわたり高真空下に４５０℃で放置された。サンプルは、その後、４５０℃で３０分間にわたり過剰のＨ２中で還元された。次いで、高真空が１５分間にわたり施された。還元手順は４回行われた。
【００２３】
ＣＯパルス吸着が周囲温度で行われ、ついで一酸化炭素が２５℃、５０℃、７５℃、１００℃、および１５０℃で脱着させられた。各温度で、赤外線スペクトルが記録された。次に、ゼロ度のオーバーラップに対するＣ−Ｏ結合の波数（ν０ＣＯ）を推定するために、PrimetらによりJournal of Catalysis 88, (1984), pp 273-282において記載された方法が用いられた。
【００２４】
これらの測定により、ナフサの接触改質のための反応における、最適化された芳香族収率は、低減した電子密度を金属Ｍ上に有する触媒に起因し、これが厳密に２０７７ｃｍ−１超の、オーバーラップのゼロ度におけるν０ＣＯを生じさせることが示された。
【００２５】
担体は、一般的に、マグネシウム、チタン、ジルコニウム、アルミニウム、およびケイ素の酸化物によって構成される群より選択される少なくとも１種の酸化物を含む。好ましくは、それは、シリカ、アルミナ、またはシリカ−アルミナであり、一層好ましくはアルミナである。本発明によると、前記多孔質担体は、有利には、ビーズ、押出物、ペレット、または粉体の形態である。一層有利には、前記担体はビーズまたは押出物の形態である。担体の細孔容積は、好ましくは０．１〜１．５ｃｍ３／ｇの範囲、より好ましくは０．４〜０．８ｃｍ３／ｇの範囲である。さらに、前記多孔質担体の比表面積は、有利には５０〜６００ｍ２／ｇの範囲、好ましくは１００〜４００ｍ２／ｇの範囲、さらに好ましくは１５０〜３００ｍ２／ｇの範囲である。
【００２６】
本発明は、また、本発明の触媒の調製方法に関し、以下の工程を含む：
ａ）  サブ工程ａ１）またはａ２）の一方の間に、単数または複数のプロモータＸ１およびリンを導入する工程、ここで、前記サブ工程ａ１）は、主要酸化物の前駆体の合成に相当し、前記サブ工程ａ２）は担体の成形に相当する；
ｂ）  サブ工程ａ１）およびａ２）のうち少なくとも一方の間にスズを導入する工程、ここで、工程ａ）およびｂ）は場合により連続的にあるいは同時に行われる；
ｃ）  工程ｂ）の終わりに得られた生成物を乾燥させる工程；
ｄ）  工程ｃ）で得られた生成物を、３５０〜６５０℃の範囲の温度で焼成する工程；
ｅ）  白金族からの少なくとも１種の金属Ｍを沈着させる工程；
ｆ）  中性ガス流または酸素含有ガス流中、１５０℃を越えない中程度の温度で乾燥させる工程；
ｇ）  工程ｆ）で得られた生成物を、３５０〜６５０℃の範囲の温度で焼成する工程。
【００２７】
スズは、担体を成形する時に一部のみ導入され得、その時には、この方法は、スズの補完部分を担体上に沈着させる補足工程を、工程ｄ）と工程ｅ）の間、または工程ｅ）と工程ｆ）の間または工程ｇ）の後のいずれかに含み、工程ｄ）と工程ｅ）の間に補足工程を行う場合には、それに続いて乾燥および焼成を行ってもよいしまたは行わなくてもよく、または工程ｅ）と工程ｆ）の間または工程ｇ）の後に補足工程を行う場合には、それに続いて乾燥および焼成を行う。
【００２８】
工程ｇ）の焼成は、一般的に空気の存在下で行われ、この空気は、場合により酸素または窒素を豊富に富む。
【００２９】
プロモータＸ１、Ｐ、およびＳｎは、当業者に公知のあらゆる技術を用いて導入され得る。担体へのこれらの導入の間、プロモータＸ１、Ｐ、およびＳｎは、混合、共沈、または溶解によって加えられ得るが、これらの方法に制限されるわけではない。
【００３０】
したがって、スズの導入は、前駆体Ｘ１およびＰの導入と同時に行われてもよく、または、前駆体Ｘ１およびＰの導入の前または後に別個に行われてもよい。
【００３１】
単数または複数のプロモータＸ１およびリンを、すなわち、酸化物前駆体の合成の間に導入する場合、本発明による調製のための好ましい方法によると、スズ、リン、および単数または複数の前駆体Ｘ１は、主要酸化物の前駆体の合成の間に、ゾル−ゲルタイプの技術を用いて導入される。
【００３２】
別の好ましい方法によると、前駆体は、主要酸化物の前駆体の調製されたゾルに添加される。
【００３３】
担体は、従来の担体の成形技術、例えば、押出または油滴凝固（oil drop coagulation）を含む成形手順を用いて成形される。
【００３４】
Ｘ１の前駆体は、Ｘ１の性質に応じた複数のタイプのものであり、単体または混合物として用いられてよい。インジウムの場合、インジウムのハロゲン化物、硝酸塩、硫酸塩、過塩素酸塩、シアニド、または水酸化物が適している。ガリウムのハロゲン化物、硝酸塩、硫酸塩、シアニド、水酸化物、およびオキシハロゲン化物タイプの前駆体が用いられてよい。タリウムは、タリウムの硝酸塩、硫酸塩、および水酸化物の形態で導入されてもよい。アンチモンの場合、アンチモンの硝酸塩、硫酸塩、および水酸化物が適している。ヒ素のハロゲン化物およびオキシハロゲン化物の前駆体が用いられてよい。ビスマスは、ビスマスのハロゲン化物、硝酸塩、水酸化物、オキシハロゲン化物、または炭酸塩の形態で、あるいはビスマス酸として導入されてよい。
【００３５】
スズ前駆体は、無機タイプのものであってよく、あるいは有機金属タイプのものであってよく、場合により水溶性の有機金属タイプのものである。種々の前駆体が、単独でまたは混合物として用いられてよい。特に、スズが選択されてよい。限定されない方法で、スズは、ハロゲン化物、水酸化物、炭酸塩、カルボン酸塩、硫酸塩、酒石酸塩、および硝酸塩の化合物によって形成される群から選択されてよい。これらの形態のスズは、触媒調製媒体に導入されてよい。それらは、（例えば、スズおよびカルボン酸を導入することにより）現場で（in situ）発生させられるか或いは発生させられ得るからである。有機金属スズベースのタイプの前駆体の例は、ＳｎＲ４（式中Ｒは、アルキル基（例えば、ブチル）である）、Ｍｅ３ＳｎＣｌ、Ｍｅ２ＳｎＣｌ２、Ｅｔ３ＳｎＣｌ、Ｅｔ２ＳｎＣｌ２、ＥｔＳｎＣｌ３、ｉＰｒＳｎＣｌ２の群、および水酸化物Ｍｅ３ＳｎＯＨ、Ｍｅ２Ｓｎ（ＯＨ）２、Ｅｔ３ＳｎＯＨ、Ｅｔ２Ｓｎ（ＯＨ）２、酸化物（Ｂｕ３Ｓｎ）２Ｏ、アセタートＢｕ３ＳｎＯＣ（Ｏ）Ｍｅを表す。好ましくは、ハロゲン化された種、特にスズの塩素化された種が用いられる。特に、ＳｎＣｌ２またはＳｎＣｌ４が有利に用いられる。
【００３６】
スズの場合にすでに成形された担体中または担体上に、プロモータＳｎ、Ｘ１、およびＰを導入すれば、本発明の触媒の調製手順は、白金族からの金属Ｍの沈着前に焼成（工程ｄ））を必要とする。好ましくは、前記焼成は、３５０〜６５０℃の範囲、好ましくは４００〜６００℃の範囲、より好ましくは４００〜５５０℃の範囲の温度で行われる。昇温は、規則正しくてよく、あるいは、中間の一定の温度段階を含んでよく、固定または可変の温度プロファイルで前記段階に到達する。したがって、これらの昇温は、それらの速度（分当たりまたは時間当たりの度）が同一であっても異なってもよい。焼成の間に用いられるガスの雰囲気は、酸素を含有し、好ましくは２〜５０体積％の範囲、より好ましくは５〜２５体積％の範囲である。したがって、空気もまた、この焼成工程の間に用いられてよい。
【００３７】
担体を得た後、白金族からの少なくとも１種の金属Ｍが沈着させられる（工程ｅ））。この工程において、金属Ｍは、白金族からの金属Ｍを含有する１つの前駆体または前駆体混合物を用いて、乾式含浸または過剰溶液含浸（excess solution impregnation）によって導入されてよい。含浸は、金属Ｍの前駆体と担体との間の相互作用で作用する種の存在下で行われてよい。限定しない方法で、前記種は、無機酸（ＨＣｌ、ＨＮＯ３）または有機酸（カルボン酸またはポリカルボン酸のタイプ）、および有機錯体タイプの化合物であってよい。好ましくは、含浸は、触媒内に金属Ｍの均質な分布を得るための、当業者に公知のあらゆる技術を用いて行われる。
【００３８】
金属Ｍの前駆体は、以下の群の一部を形成するが、このリストは限定されるものではない：ヘキサクロロ白金酸、ブロモ白金酸、クロロ白金酸アンモニウム、塩化白金、白金ジクロロカルボニルジクロリド、および白金テトラミンクロリド。
【００３９】
この段階で、Ｘ１、Ｓｎ、Ｐ、および白金を含有する触媒は、中性雰囲気中または酸素を含有する雰囲気（空気が用いられてもよい）中で好ましくは２５０℃を越えない中程度の温度で乾燥させられる（工程ｆ））。好ましくは、乾燥は、２００℃以下の温度で数分から数時間の期間にわたり行われる。
【００４０】
この工程の後、工程ｆ）で得られた生成物の焼成が行われる。前記焼成は、好ましくは、空気の存在下で行われる。この空気は、酸素または窒素を豊富に含んでよい。好ましくは、前記ガス中の酸素含有量は、０．５〜３０．０体積％、より好ましくは２〜２５体積％の範囲に達する。
【００４１】
前記焼成は、３５０〜６５０℃の範囲、好ましくは４００〜６５０℃の範囲、より好ましくは４５０〜５５０℃の範囲の温度で行われる。温度プロファイルは、場合により、一定の温度段階を含んでよい。
【００４２】
本発明の触媒の調製において用いられる種々の前駆体がハロゲンを含有しないかあるいは充分な量のハロゲンを含有しない場合、調製の間にハロゲン化化合物を添加する必要があり得る。当業者に公知のあらゆる化合物が用いられ、本発明の触媒の調製のための工程のうちのいずれかに組み入れられてよい。特に、フリーデル・クラフトタイプの化合物、例えば、塩化アルミニウムまたは臭化アルミニウムを用いることが可能である。有機化合物、例えば、メチルまたはエチルのハロゲン化物、例えば、ジクロロメタン、クロロホルム、ジクロロエタン、メチルクロロホルムまたは四塩化炭素を用いることも可能である。
【００４３】
塩素は、オキシ塩素化処理を用いて本発明の触媒に加えられ得る。前記処理は、例えば、５００℃で４時間にわたって、所望量の塩素を沈着させるのに必要な量のガス状塩素および例えばＨ２Ｏ／Ｃｌモル比が２０に近い量の水を含有する空気の流れ中で行われ得る。
【００４４】
塩素は、塩酸水溶液の含浸によって添加されてよい。典型的な手順は、所望の量の塩素を導入するように固体物に含浸させることからなる。触媒は、この量の塩素を沈着させるのに充分な長さの期間にわたり、水溶液と接触させたまま保持される。次いで触媒は水分を排出され、８０〜１５０℃の範囲の温度で乾燥させられ、最終的に、空気中、４５０〜６５０℃の範囲の温度で焼成される。
【００４５】
本発明は、また、前記触媒を炭化水素供給原料と接触させることによる接触改質反応または芳香族生成反応における触媒の使用に関する。改質方法は、例えば、原油の蒸留および／または他の精製方法、例えば、接触分解または熱分解由来のガソリンフラクションのオクタン価を増加させるために用いられ得る。
【００４６】
芳香族の生成のための方法により、石油化学において用いられ得るベース製品（ベンゼン、トルエン、キシレン）が製造される。
【００４７】
これら２つの方法は、さらに興味深いものである。なぜなら、それらは、精製所で行われる水素化および水素化処理の方法に必須である大量の水素の製造に寄与するからである。これら２つのタイプの方法は、操作条件および供給原料の組成の選択によって区別され得、これらの方法は当業者に周知である。
【００４８】
改質方法のための供給原料は、一般的に、分子当たり５〜１２個の炭素原子を含有する、パラフィン、ナフテン、および芳香族炭化水素を含有している。前記供給原料は、とりわけ、密度および重量組成によって規定される。これらの供給原料は、４０〜７０℃の範囲の初留点および１６０〜２２０℃の範囲の終点を有してよい。それらは、また、初留点および終点が４０〜２２０℃の範囲であるフラクションまたはガソリンフラクションの混合物によって構成されてもよい。供給原料は、１６０〜２００℃の範囲の沸点を有する重質ナフサによって構成されてもよい。
【００４９】
典型的には、改質触媒は、装置内に充填され、従来の還元処理を施される。この還元工程は、一般的に、希釈されたまたは高純度の水素の雰囲気中、有利には４００〜６００℃の範囲、好ましくは４５０〜５５０℃の範囲の温度で行われる。
【００５０】
供給原料は、次いで、水素の存在下に導入され、水素／供給原料炭化水素のモル比は一般的に０．１〜１０の範囲、好ましくは１〜８の範囲である。改質のための操作条件は、一般的に以下の通りである：温度：好ましくは４００〜６００℃の範囲、より好ましくは４５０〜５４０℃の範囲；圧力：好ましくは０．１〜４ＭＰａ、より好ましくは０．２５〜３．０ＭＰａの範囲。生成した水素の全てまたは一部が、改質反応器への入口に再循環させられてよい。
【００５１】
（実施例）
以下の実施例は本発明を例証するものである。
【００５２】
（実施例１（比較例）：触媒Ａ：Ｐｔ／（Ａｌ２Ｏ３−Ｓｎ）−Ｃｌの調製）
０．３重量％のスズを含有しかつ平均径が１．２ｍｍであるアルミナビーズの形態の担体の調製を、二塩化スズと、塩化アルミニウムの加水分解により得られたアルミナヒドロゾルとを接触させることにより行った。これにより得られたアルミナヒドロゾルを、次いで、添加油（additive oil）で満たされた垂直カラム中に通過させた。このようにして得られた球体を６００℃までの温度で熱処理し、良好な機械的強度を有するビーズを得た。これにより得られた担体のＢＥＴ比表面積は２０５ｍ２／ｇであった。
【００５３】
この担体上への触媒Ａの調製は、０．３重量％の白金と１重量％の塩素を最終触媒上に沈着させることにより行った。ヘキサクロロ白金酸および塩酸の水溶液４００ｃｍ３を、スズを含有するアルミナ担体１００ｇに添加した。この水溶液を、４時間にわたり接触させたまま放置し、その後排水した。それを、１２０℃で乾燥させ、次いで２時間にわたり５００℃で毎時１００リットルの空気流中、分当たり７℃の昇温で焼成した。所定量の四塩化スズを選択して、焼成された生成物上に計０．３重量％のスズを得た。焼成後に得られた触媒Ａは、０．２９重量％の白金、０．３０重量％のスズ、および１．０２重量％の塩素を含有していた。
【００５４】
（実施例２（比較例）：触媒Ｂ：Ｐｔ／（Ａｌ２Ｏ３−Ｓｎ−Ｉｎ）−Ｃｌの調製）
０．３重量％のスズおよび０．３重量％のインジウムを含有しかつ平均径が１．２ｍｍであるアルミナビーズの形態の担体の調製を、二塩化スズおよび硝酸インジウムと、塩化アルミニウムの加水分解により得られたアルミナヒドロゾルとを接触させることにより行った。これにより得られたアルミナヒドロゾルを、次いで、添加油で満たされた垂直カラム中に通過させた。このようにして得られた球体を６００℃までの温度で熱処理し、良好な機械的強度を有するビーズを得た。これにより得られた担体は、２０１ｍ２／ｇのＢＥＴ比表面積を有していた。
【００５５】
この担体上に触媒Ｂを調製し、実施例１と同量の白金および塩素の含有量を目標とした。焼成後に得られた触媒Ｂは、０．２９重量％の白金、０．２９重量％のスズ、０．３０重量％のインジウム、および１．０５重量％の塩素を含有していた。
【００５６】
（実施例３（比較例）：触媒Ｃ：Ｐｔ／（Ａｌ２Ｏ３−Ｓｎ−Ｐ）−Ｃｌの調製）
０．３重量％のスズおよび０．４重量％のリンを含有しかつ平均径が１．２ｍｍであるアルミナビーズの形態の担体を、実施例１に記載された方法と同様の方法で、二塩化スズおよびリン酸と、アルミナヒドロゾルとを接触させることにより得た。これにより得られた担体のＢＥＴ比表面積は１９８ｍ２／ｇであった。
【００５７】
この担体上に触媒Ｃを調製し、実施例１と同量の白金および塩素の含有量を目標とした。焼成後に得られた触媒Ｃは、０．３０重量％の白金、０．３１重量％のスズ、０．３９重量％のリン、および１．００重量％の塩素を含有していた。
【００５８】
（実施例４（本発明に合致する）：触媒Ｄ：Ｐｔ／（Ａｌ２Ｏ３−Ｓｎ−Ｉｎ−Ｐ）−Ｃｌの調製）
０．３重量％のスズ、０．３重量％のインジウムおよび０．４重量％のリンを含有しかつ平均径が１．２ｍｍであるアルミナビーズの形態の担体を、実施例１に記載された方法と同様の方法で、二塩化スズ、硝酸インジウムおよびリン酸と、アルミナヒドロゾルとを接触させることにより得た。これにより得られた担体のＢＥＴ比表面積は１９６ｍ２／ｇであった。
【００５９】
この担体上に触媒Ｄを調製し、実施例１と同量の白金および塩素の含有量を目標とした。焼成後に得られた触媒Ｄは、０．３０重量％の白金、０．３１重量％のスズ、０．３２重量％のインジウム、０．３８重量％のリン、および１．００重量％の塩素を含有していた。
【００６０】
（実施例５（本発明に合致する）：触媒Ｅ：Ｐｔ／（Ａｌ２Ｏ３−Ｓｎ−Ｉｎ−Ｐ）−Ｃｌの調製）
実施例４と同様の方法で、アルミナビーズの形態の担体を調製した。但し、本実施例においては、スズとリンは実施例４と同量であるが、インジウムは０．２重量％しか導入しなかった。これにより得られた担体のＢＥＴ比表面積は２１０ｍ２／ｇであった。
【００６１】
この担体上に触媒Ｅを調製し、実施例１と同量の白金および塩素の含有量を目標とした。焼成後に得られた触媒Ｅは、０．３１重量％の白金、０．３１重量％のスズ、０．２２重量％のインジウム、０．４０重量％のリン、および１．０２重量％の塩素を含有していた。
【００６２】
（実施例６（比較例）：触媒Ｆ：Ｐｔ−Ｉｎ／（Ａｌ２Ｏ３−Ｓｎ−Ｐ）−Ｃｌの調製）
担体を調製し、実施例３と同量のスズとリンを目標とした。これにより得られた担体のＢＥＴ比表面積は１８０ｍ２／ｇであった。
【００６３】
この担体上に触媒Ｆを調製し、最終触媒上に０．３重量％の白金、０．３重量％のインジウム、および１重量％の塩素を目標とした。
【００６４】
ヘキサクロロ白金酸および塩酸の水溶液４００ｃｍ３を、スズとリンを含有するアルミナ担体１００ｇに添加した。それを、接触させたまま４時間にわたり放置し、次いで排水した。それを、９０℃で乾燥させ、次いで塩酸の存在下に硝酸インジウムの水溶液２００ｃｍ３と接触させた。それを、接触させたまま４時間にわたり放置し、排水し、１２０℃で乾燥させ、次いで２時間にわたり５００℃で毎時１００リットルの空気流中、分当たり７℃の昇温で焼成した。焼成後に得られた触媒Ｆは、０．３０重量％の白金、０．３２重量％のスズ、０．２９重量％のインジウム、０．４１重量％のリン、および１．０４重量％の塩素を含有していた。
【００６５】
（実施例７（比較例）：触媒Ｇ：Ｐｔ−Ｉｎ−Ｐ／（Ａｌ２Ｏ３−Ｓｎ）−Ｃｌの調製）
担体を調製し、実施例１と同量のスズを目標とした。
【００６６】
この担体上に触媒Ｇを調製し、最終触媒上に０．３重量％の白金、０．３重量％のインジウム、０．４重量％のリン、および１重量％の塩素を目標とした。このようにして得られた担体のＢＥＴ比表面積は２０９ｍ２／ｇであった。
【００６７】
ヘキサクロロ白金酸および塩酸の水溶液４００ｃｍ３を、スズとリンを含有するアルミナ担体１００ｇに加えた。それを、接触させたまま４時間にわたり放置した後、排水した。それを、９０℃で乾燥させ、次いで塩酸の存在下に硝酸インジウムとリン酸の水溶液２００ｃｍ３と接触させた。それを、接触させたまま４時間にわたり放置し、排水し、１２０℃で乾燥させた後、２時間にわたり５００℃で毎時１００リットルの空気流中、分当たり７℃の昇温で焼成した。焼成後に得られた触媒Ｇは、０．３０重量％の白金、０．３１重量％のスズ、０．３３重量％のインジウム、０．３８重量％のリン、および１．０５重量％の塩素を含有していた。
【００６８】
（実施例８（本発明に合致する）：触媒Ｈ：Ｐｔ−Ｓｎ／（Ａｌ２Ｏ３−Ｓｎ−Ｉｎ−Ｐ）−Ｃｌの調製）
担体を調製し、実施例４と同量のインジウムおよびリン、ならびに０．２重量％のスズを目標とした。このようにして得られた担体のＢＥＴ比表面積は１８２ｍ２／ｇであった。
【００６９】
この担体上への触媒Ｈの調製を、０．３５重量％の白金および補足的な０．２重量％のスズを沈着させることによって行い、最終触媒上に０．４重量％のスズと１重量％の塩素を得た。
【００７０】
ヘキサクロロ白金酸および塩酸の水溶液４００ｃｍ３を、スズおよびインジウムを含有するアルミナ担体１００ｇに添加した。それを、接触させたまま４時間にわたり放置した後、排水した。それを、９０℃で乾燥させた後、塩酸の存在下に四塩化スズの水溶液２００ｃｍ３と接触させた。それを、接触させたまま４時間にわたり放置し、排水し、１２０℃で乾燥させた後、２時間にわたり５００℃で毎時１００リットルの空気流中、分当たり７℃の昇温で焼成した。焼成後に得られた触媒Ｈは、０．３６重量％の白金、０．４１重量％のスズ、０．２９重量％のインジウム、０．４１重量％のリン、および０．９９重量％の塩素を含有していた。
【００７１】
（実施例９（本発明に合致する）：触媒Ｉ：Ｐｔ−Ｓｎ／（Ａｌ２Ｏ３−Ｓｎ−Ｓｂ−Ｐ）−Ｃｌの調製）
０．１重量％のスズ、０．４重量％のアンチモン、および０．４重量％のリンを含有し、かつ平均径が１．２ｍｍであるアルミナビーズ担体を、二塩化スズ、硝酸ガリウム、およびリン酸を用いる実施例４に記載の方法と類似の方法で調製した。このようにして得られた担体のＢＥＴ比表面積は１９１ｍ２／ｇであった。
【００７２】
前記担体から、実施例７と同量の白金、スズ、および塩素を有する触媒Ｉを調製した。焼成後に得られた触媒Ｇは、０．２９重量％の白金、０．３０重量％のスズ、０．３２重量％のインジウム、０．４２重量％のリン、および１．１０重量％の塩素を含有していた。
【００７３】
（実施例１０：触媒Ａ〜Ｉの赤外線およびＮＭＲ特徴付け）
本明細書に提示される方法を用いて測定される、触媒Ｃ〜Ｉの３１Ｐ  ＮＭＲシグナルの値、並びに、｛１Ｈ−３１Ｐ｝ＣＰ  ＭＡＳシリーズにおける種々のシグナルの面積の増加が、表１に詳細に記載されている。増加は、交差分極（ＣＰ  ＭＡＳ）において得られるシグナルの面積と、直接分極（ＭＡＳ）において同様のケミカルシフトを有するシグナルの面積との比として計算した。
【００７４】
９種の触媒についてのν０ＣＯ値も、この表中に報告される。
【００７５】
【表１】
0005615917.tif 000002
【００７６】
（実施例１１：接触改質における触媒Ａ〜Ｉの性能評価）
実施例１〜９に記載したように調製された触媒のサンプルを、石油の蒸留に由来するナフサタイプの炭化水素供給原料の転化に適応した反応床中に置いた。
【００７７】
このナフサは、
・パラフィン化合物：５２．６％；
・ナフテン：３１．６％；
・芳香族分子：１５．８％；
の組成（重量による）を有し、全体密度は０．７５９ｇ／ｃｍ３であった。
【００７８】
供給原料のリサーチオクタン価は、５５前後であった。
【００７９】
反応器内に装填した後、触媒を、高純度の水素の雰囲気中２時間の期間にわたる４９０℃での熱処理により活性化した。
【００８０】
改質反応条件下、水素および上記のナフサの存在下、触媒性能を評価した。特に、使用条件および触媒の比較条件は以下の通りであった：
・反応器の圧力は、８ｂａｒ  ｇ（０．８Ｍｐａ  ｇ）に維持された；
・供給原料の流量：触媒の重量（ｋｇ）当たり２．０ｋｇ／時間；
・供給原料の水素／炭化水素モル比：４
供給原料の接触転化に由来する液体流出物（リフォメートとも称される）のリサーチオクタン価の等質（iso-quality）比較を行った。１０４のリサーチオクタン価に対して比較を行った。
【００８１】
【表２】
0005615917.tif 000003
【００８２】
図１は、Ｃ−Ｏ結合の振動周波数の変位に応じた、芳香族化合物の収率の変化を示し、白金粒子の電子密度が、ＩＲスペクトルを記録するための条件下で低減した場合に得られた芳香族生成物の収率における増加を例証している。
【００８３】
厳密に２０７７ｃｍ−１超の、オーバーラップのゼロ度におけるν０ＣＯにより、向上した芳香族収率を得ることが可能となる。
【図面の簡単な説明】
【００８４】
【図１】図１は、Ｃ−Ｏ結合の振動周波数の変位に応じた、芳香族化合物の収率の変化を示す。
【図１】
0005615917.tif 000004